(57)【要約】  質量層と、デカップリング層と、を具え、音響質量ばね特性を有する遮音トリム部品であって、質量層は、多孔質繊維層（１）と、薄い不浸透性バリア層（２）と、を有し、薄い不浸透性バリア層は、多孔質繊維層と、デカップリング層（３）と、の間に配置され、全層はともに積層され、ＡＷを前記多孔質繊維層の面積質量（ｇ／ｍ2）、ｔを前記多孔質繊維層の厚さ（ｍｍ）としたとき、前記多孔質繊維層は少なくとも９６×ＡＷ×ｔの動的ヤング率（Ｐａ）を有する。
2013522094.tif 000002
【特許請求の範囲】
【請求項１】
質量層と、デカップリング層と、を具え、音響質量ばね特性を有する遮音トリム部品であって、
前記質量層は、多孔質繊維層（１）と、薄い不浸透性バリア層（２）と、を有し、
前記バリア層（２）は、前記多孔質繊維層（１）と、前記デカップリング層（３）と、の間に配置され、
全層はともに積層され、
ＡＷを前記多孔質繊維層（１）の面積質量（ｇ／ｍ2）、ｔを前記多孔質繊維層（１）の厚さ（ｍｍ）としたとき、前記多孔質繊維層（１）は少なくとも９６×ＡＷ×ｔの動的ヤング率（Ｐａ）を有する、
ことを特徴とする遮音トリム部品。
【請求項２】
前記多孔質繊維層（１）の前記面積質量ＡＷが、５００から２０００ｇ／ｍ2である、
ことを特徴とする請求項１に記載の遮音トリム部品。
【請求項３】
前記多孔質繊維層（１）の前記厚さｔが、１から１０ｍｍである、
ことを特徴とする請求項１または２に記載の遮音トリム部品。
【請求項４】
追加の吸音層が、前記多孔質繊維層（１）の上に少なくとも部分的に設けられている、
ことを特徴とする請求項１〜３のいずれか１項に記載の遮音トリム部品。
【請求項５】
少なくとも前記吸音層が、スクリム層によって覆われている、
ことを特徴とする請求項４に記載の遮音トリム部品。
【請求項６】
前記薄い不浸透性バリア層（２）が、少なくとも４０μｍの厚さを有し、好ましくは６０から８０μｍの厚さを有する、
ことを特徴とする請求項１〜５のいずれか１項に記載の遮音トリム部品。
【請求項７】
前記多孔質繊維層（１）は、少なくとも部分的に、スクリム層によって覆われている、
ことを特徴とする請求項１〜６のいずれか１項に記載の遮音トリム部品。
【請求項８】
装飾層あるいはカーペット層が、好ましくは、房状のカーペットあるいは不織布のカーペットが、前記多孔質繊維層（１）の上に設けられている、
ことを特徴とする請求項１〜７のいずれか１項に記載の遮音トリム部品。
【請求項９】
遮音材として、あるいは、遮音材および吸音材の組み合わせとして、請求項１〜８のいずれか１項に記載の遮音トリム部品を、乗用車およびトラックのような車両内にて、内部ダッシュ、床仕上げ材、ホイールライナーのような自動車用のトリム部品として使用。
【発明の詳細な説明】
【技術分野】
【０００１】
本発明は、車両内の防音用の自動車トリム部品に関するものである。
【背景技術】
【０００２】
車両内のノイズ源は多数あるが、中でも、パワートレイン、ドライブライン、タイヤの接地面（路面により発生する）、ブレーキおよび風である。これらのノイズ源により車室内で発生するノイズは、比較的広い周波数範囲を有し、通常のディーゼル車およびガソリン車では、６.３ｋＨｚになりうる（この周波数超では、車両内のノイズ源からの放射音響パワーは、一般的に無視される）。車両ノイズは、一般的に低、中、および高周波数のノイズに分けられる。一般的に、低周波数ノイズは、５０Ｈｚから５００Ｈｚまでの周波数範囲をカバーするものとみなされ、「構造負担（structure-borne）」ノイズに支配される。振動は、様々な構造経路を介して車室を包囲するパネルに伝達され、これらのパネルはノイズを車室自身へ放射する。一方、一般的に高周波数ノイズは、２ｋＨｚ超の周波数範囲をカバーするものとみなされる。高周波数ノイズは、一般的に、「気中浮遊（airborne）」ノイズに支配される。この場合、振動は、気中経路を介して、車室を包囲するパネルに伝達される。２つの影響が組み合わされるが、２つのうちのいずれも支配的ではないない中間範囲が存在することを認識されたい。ここで、乗客の快適のために、低周波数範囲および高周波数範囲と同様に中間周波数範囲において防音することも重要である。
【０００３】
乗用車およびトラックのような車両内の防音のために、遮音材、ダンパーおよび吸音材を使用して、音を反射および消散し、全体的な内部音レベルを減少させることはよく知られている。
【０００４】
遮音は、伝統的に、「質量ばね」バリア系によって得られ、それによって、質量要素は、通常厚層として設計される高密度の不浸透性材料によって形成され、ばね要素は、非圧縮のフェルトあるいは発泡体のような低密度材料の層によって形成される。
【０００５】
「質量ばね」という名称は、「質量」および「ばね」と呼ばれる２つの要素の組み合わせによって遮音を提供するバリア系を定義するものとして、一般的に使用される。部品あるいは装置は、その物理的挙動が質量要素およびばね要素の組み合わせによって表現可能な場合、「質量ばね」として作用するといわれている。理想的な質量ばね系は、主に、結合された要素の機械的特性により、遮音材として機能する。
【０００６】
質量ばね系は、通常、車両内で鋼層上に、ばね要素が鋼と接触した状態で設けられる。全体的に見た場合、完全系（質量ばね＋鋼層）は、二重の壁の特性を有する。挿入損失は、質量ばね系が鋼層上に設けられた場合、鋼層自体によって提供される遮音とは無関係に、質量ばね系の作用がどのくらい有効であるかを示す量である。それゆえ、挿入損失は、質量ばね系の遮音性能を示す。
【０００７】
質量ばね系を特徴付ける論理上の挿入損失曲線（ｄＢで測定されたＩＬ）は、特に、以下の特徴を有する。周波数範囲の大部分において、曲線は、周波数に伴ってほぼ線形に増加し、増加率は、約１２ｄＢ／オクターブである。このような線形傾向は、入力音波に対する良好な遮音を保証するのに非常に有効であるとみなされる。このため、質量ばね系は自動車産業において広く用いられてきた。この傾向は、「質量ばね系の共振周波数」と呼ばれる所定の周波数値より上でのみ達成され、共振周波数では、系は遮音材として有効ではない。共振周波数は、主に、質量要素の質量に依存するとともに（質量が多いほど共振周波数は低い）、ばねの剛性に依存する（剛性が高いほど共振周波数は高い）。質量ばね系の共振周波数において、ばね要素は、下部構造の振動を質量要素に非常に効率的に伝達する。この周波数において、質量要素の振動は、下部構造の振動よりはるかに高いため、質量要素による放射ノイズは、質量ばね系がない場合の下部構造によって放射されるノイズよりはるかに高い。したがって、質量ばね系の共振周波数付近において、挿入損失（ＩＬ）曲線は最小値を有する。
【０００８】
吸音系および遮音系の両方は、それ自体では、最適に機能する周波数帯域幅は小さい。一般的に、吸音材は高周波数においてより良く機能し、一方、遮音材は低周波数においてより良く機能する。さらに、両方の系は現代車両における使用には準最適である。遮音材の有効性は、その質量に大きく依存し、質量が高いほど遮音材の有効性は高い。一方、吸音材の有効性は、材料の厚さに大きく依存し、材料が厚いほど有効性は高い。しかしながら、厚さおよび質量の両方は、近年、次第に制限されてきている。例えば、質量は車両の燃費に影響を与え、材料の厚さは車両の空間に影響を与える。
【０００９】
近年、旧知の質量ばね系の質量層すなわち厚層の質量は減少する傾向にあり、平均質量は、約３ｋｇ／ｍ2から約２ｋｇ／ｍ2に減少した。面積質量の減少は、従来技術で使用されていた材料の低下、それゆえ、コストの低下もまた意味する。質量を１ｋｇ／ｍ2まで低下させることは可能であり、市場には存在しているが、これを達成する技術は高価であり、特に、少量生産には難点がある。典型的な旧知の質量層は、ＥＰＤＭ、ＥＶＡ、ＰＵ、ＰＰ等のような高充填の高密度材料からなる。これらの材料は高密度、通常１０００ｋｇ／ｍ3超を有するため、低い面積質量を得るために、非常に薄い層を作製する必要がある。これは製造コストを増加させ、成形中に材料が裂けるといった製造上の問題を発生させうる。
【００１０】
音響バリアの遮音性能は、音響透過損失ＴＬによって評価される。透過するノイズ強度を減少させるための音響バリアの能力は、バリアを形成する材料の性質に依存する。音響バリアの音響透過損失ＴＬを制御する重要な物理的特性は、コンポーネント層の単位体積あたりの質量である。最高の遮音性能にとって、質量ばね系の厚層は、平滑で高密度の表面を有しノイズ波の反射を最大にし、無孔構造および所定の材料剛性を有し、振動を最小にすることが多い。この観点から、薄いおよび／または多孔質構造の多数の織布は、遮音には理想的ではないと知られている。
【００１１】
ＪＰ２００１−３１０６７２は、２層の吸音層と、これらの間の音響反射薄膜層と、からなる多層構造を開示している。薄膜層は、上部の吸音層を透過した音を反射し、その吸音層に戻すので、多層構造の吸音効果を向上させる。この系は、薄膜の厚さおよび密度を最適化することによって調整可能である。
【００１２】
ＪＰ２００１−３４７８９９は、質量層の上部に追加の吸音層を設けた旧知の質量ばね系を開示している。追加の吸音層によって保証される防音の増加のおかげで、質量層の厚さおよび／または密度を減少させることができる。
【００１３】
ＥＰ１４２８６５６は、発泡層と、繊維層と、これらの層の間の薄膜と、からなる多層構造を開示している。圧縮フェルトからなる繊維層は、吸音層として機能し、空気流抵抗ＡＦＲは５００から２５００Ｎｓｍ‐3であり、面積質量は２００から１６００ｇ／ｍ2である。開示された発泡層は、低圧縮力偏差を有し、剛性は１００から１０００００Ｐａであり、デカップラとして通常使用されるフェルト層の剛性と同程度である。使用される薄膜は、好ましくは、孔が開いているか非常に薄いため、両方の吸音層の吸音に影響を与えない。薄膜は音響的に透明であるといわれ、音波は薄膜を通過する。この目的のため、開示された薄膜の厚さは、０．０１ｍｍ以下の範囲である。
【００１４】
通常、車室内の音圧レベルを低減するために、車両において、音響トリム部品によって提供される遮音と吸音のバランスがよいことが必要である。種々の部品が種々の機能を有する（例えば、遮音はダッシュ内部で提供可能であり、吸音はカーペットで提供可能である）。しかしながら、現在の傾向は、１つの領域で、音響関数のより洗練された細分化を達成し、広範囲の音響性能を最適化することにある。一例として、ダッシュ内部を２つの部分に分割し、一方は高い吸音を提供し、他方は高い遮音を提供する。一般的に、ダッシュの低い部分は遮音により適している。なぜなら、この低い領域を通ってエンジンおよび前輪から来るノイズは、より関連しているためである。一方、ダッシュの高い部分は吸音により適している。なぜなら、遮音は車の他の要素、例えば、計器パネルによってすでに提供されているためである。さらに、計器パネルの後ろ側は、計器パネル自体の後ろに隠れた上部ダッシュの部品を通って来る音波を反射する。これらの反射音波は、吸音材料を用いて効果的に低減することができる。車の他の音響部品に対しても、同様のことが考えられる。例えば、床に関して、遮音はフットウェル領域およびトンネル領域で主に使用され、一方、吸音は、前の座席の下部および後ろの床板で主に使用される。
【００１５】
上述した理由のため、自動車メーカーは一般的にパッチ、例えば、局所的に適用される追加の材料を利用する（ＵＳ２００４／０１５０１２８）。ＵＳ５９２２２６５は、追加の厚層材料をトリム部品の特定の領域に適用する方法を開示している。一方、厚層材料がない領域は吸音材として機能する。これらのハイブリッド型の製品は、吸音および遮音の解決法の組み合わせを得るために、面積質量の増加という欠点がある。また、労働力およびコストがかかる。さらに、音響質量ばね系用のデカップラとして使用される材料は、一般的に、吸音材として最適ではない。さらに、複数のタイプの材料を使用すると、部品および廃棄された材料のリサイクルがより困難になる。
【発明の概要】
【課題を解決するための手段】
【００１６】
それゆえ、本発明の目的は、従来技術の問題点を解消し、車両内の防音に重要な周波数範囲にわたって遮音するトリム部品を提供することにあり、特に、音響質量ばね系で今日使用されているＥＰＤＭ、ＥＶＡ、ＰＵ、ＰＰのような高充填の高密度材料からなる旧知の質量層に対する解決策を提供することにある。
【００１７】
この目的は、請求項１のトリム部品によって達成される。質量層と、デカップリング層と、を具え、音響質量ばね特性を有する遮音トリム部品であって、質量層は、多孔質繊維層と、薄い不浸透性バリア層と、を有し、バリア層は、多孔質繊維層と、デカップリング層と、の間に配置され、全層はともに積層され、ＡＷを多孔質繊維層の面積質量（ｇ／ｍ2）、ｔを多孔質繊維層の厚さ（ｍｍ）としたとき、多孔質繊維層は少なくとも９６×ＡＷ×ｔの動的ヤング率（Ｐａ）を有する、ことを特徴とするものである。
【００１８】
質量層が従来の厚層からなり不浸透性である質量ばね系では、高い透過損失が予想される。不浸透性とは、空気が不浸透性であることを意味する。予想外なことに、薄い不浸透性バリア層の上部の多孔質繊維材料によって、質量ばね系用の質量層を形成可能であることが発見された。しかしながら、満足できる遮音を得るためには、多孔質繊維材料の動的ヤング率を少なくとも９６×ＡＷ×ｔ（Ｐａ）とし、このような多孔質繊維材料の放射周波数を少なくとも４９００Ｈｚとする必要があり、その結果、音響透過損失（ＴＬ）スペクトラムにおいて妨害となる周波数の下落（dip）なく、対象とする全周波数範囲にわたる良好な遮音性能を獲得することができる。
【００１９】
冒頭で説明した質量ばね系の共振周波数と、本発明において説明した繊維質の上層の放射周波数と、は、種々の独立した影響をＩＬ曲線に与える。両方は、本発明による多層のＩＬ曲線に現れ、遮音性能に悪影響を与え、ＩＬ曲線に下落を発生させる。しかし、２つの下落は、通常、ＩＬ曲線の２つの別個の領域にて観察される。検討されているタイプの多層では、質量ばねの共振周波数は、通常、２００から５００Ｈｚの範囲で観察され、多孔質繊維層の放射周波数は、１０００Ｈｚ超で観察される。明確にするために、２つの異なる用語を使用して、２つの異なる周波数を区別する。
【００２０】
薄いバリア層
多孔質繊維層とデカップリング層との間の薄いバリア層は、空気が不浸透性でなければならない。しかしながら、薄いバリア層は、旧知の質量ばね系において通常見られる厚層バリアのように、質量ばね系の質量要素の機能をそれ自体では有していない。このような機能は、多孔質繊維層と薄いバリア層との組み合わせによってのみ達成される。薄いバリア層が空気不浸透性の場合にのみ、薄いバリア層と組み合わせた多孔質繊維層は、旧知の質量ばね系用の質量層として、本発明に従って機能する。薄膜が実施形態で与えられるが、代替の空気が不浸透の薄い材料を用いることができる。
【００２１】
薄膜が薄いバリア層として用いられる場合、薄膜の厚さは少なくとも４０μｍであることが好ましく、約６０から８０μｍであることがより好ましい。より薄い薄膜も機能するが、実際には、機能を追加せず、部品の値段を上げるだけである。さらに、より薄い薄膜は、フェルトの作製と干渉するおそれがある。
【００２２】
薄いバリア層、特に、薄膜は、熱可塑性材料、例えば、ＰＶＯＨ、ＰＥＴ、ＥＶＡ、ＰＥ、ＰＰや、二重層材料、例えば、ＰＥ／ＰＡの積層箔から作製することができる。バリア材料の選択は、多孔質繊維層およびデカップリング層に依存し、全層をともに結合する積層体を形成することができなければならない。また、接着剤として用いられる材料は、薄膜あるいは粉末とすることができる。しかしながら、トリム部品の結合後および／または形成後、形成されたバリア層は、最終製品において空気に対して不浸透性でなければならない。薄いバリア層として粉末あるいは他の形態ではじめに適用された材料は、加工後に不浸透性のバリア層を形成する限り、使用することができる。
【００２３】
多孔質繊維層
フェルトや不織布のような多孔質繊維材料を吸音部品の作製に使用することは知られている。繊維層が厚いほど、吸音性能は向上する。質量ばね系においてこの種の材料を使用して、質量層を作製することは従来知られている。
【００２４】
動的ヤング率は、多孔質繊維層の放射周波数と、Ｅ＝ＡＷ×４ｔν2という関係を有することが発見された。ここで、Ｅは動的ヤング率（Ｐａ）、νは放射周波数（Ｈｚ）、ＡＷは面積質量（ｋｇ／ｍ2）、ｔは厚さ（ｍ）である。この関係によると、動的ヤング率の適正値は、対象の周波数範囲外の放射周波数を有するトリム部品の設計を可能にし、それゆえ、対象の周波数範囲の挿入損失を安定にすることができる。特に、動的ヤング率が、Ｅ=ＡＷ×４×ｔ×ν2、ν=４９００Ｈｚで定義される最小値より大きい場合、多孔質繊維層の放射周波数は、トリム部品の適用の周波数範囲より上に現れる。それゆえ、動的ヤング率は、ＡＷ（ｇ／ｍ2）およびｔ（ｍｍ）を用いて、少なくとも９６×ＡＷ×ｔ（Ｐａ）である。このことは、材料がこれ以上容易には圧縮されない高い動的ヤング率を与える。動的ヤング率が少なくとも９６×ＡＷ×ｔ（Ｐａ）である多孔質繊維層と、デカップリング層と、多孔質繊維層とデカップリング層との間の不浸透性バリア層、例えば、不浸透性薄膜層と、を含み、全層が積層され１つの部品を形成するトリム部品は、音響質量ばね系として機能する。多孔質繊維層は薄い不浸透性バリア層とともに、質量層の代替となり、通常使用される厚層材料の代わりになりうる。旧知の充填厚層材料を使用した質量ばね系と比較して、材料は安価であり、全体の部品はリサイクルが容易である。
【００２５】
多孔質繊維層は、任意の種類のフェルトとすることができる。多孔質繊維層は、天然繊維および／または合成繊維を含む熱成形可能な繊維材料から形成することができる。フェルトは、再生コットンのようなリサイクルされた繊維材料や、ポリエステルのような他の再生繊維から作製されることが好ましい。
【００２６】
繊維フェルト材料は、結合繊維として、あるいは、樹脂材料、例えば、熱可塑性高分子の結合材料を含むことが好ましい。少なくとも３０％のエポキシ樹脂、あるいは、少なくとも２５％の複合結合繊維が好ましい。本発明の多孔質繊維層を達成する他の結合繊維あるいは結合材料も可能であり除外されない。
【００２７】
面積質量が５００から２０００ｇ／ｍ2であることが好ましく、８００から１６００ｇ／ｍ2であることがさらに好ましい。
【００２８】
さらなる制約は、通常、音響トリム部品が設置可能な車内の利用できる空間である。この制約は、通常、自動車メーカーによって与えられ、最大２０から２５ｍｍの範囲である。トリム部品の全層は、この空間を共有する。それゆえ、多孔質繊維層の厚さは、１から１０ｍｍであることが好ましく、１から６ｍｍであることがさらに好ましい。これにより、デカップリング層のための十分な空間が残される。特に、デカップリング層は、厚さが変化し、車内の利用できる空間に適用しなければならない部品の三次元形状に従うことができる。
【００２９】
従来技術では、高圧縮領域が、ケーブルあるいは装着具用に必要な、トリム部品の穴の周囲に存在する。穴という音響的な弱点が、穴の付近における遮音特性を低下させるため、これらの高圧縮領域は、通常、遮音に使用されない。
【００３０】
デカップリング層
デカップリング層として、旧知の音響質量ばね系のばね層に使用された通常の材料を、本発明のトリム部品では、同一の原理に従って用いることができる。デカップリング層は、クローズタイプおよびオープンタイプを含め、任意のタイプの熱可塑性および熱硬化性の発泡体、例えば、ポリウレタンフォームから形成することができる。デカップリング層は、繊維材料、例えば、天然繊維および／または合成繊維を含む熱成形可能な繊維材料から形成することもできる。デカップリング層は、１００ｋＰａ未満の非常に低い圧縮剛性を有することが好ましい。デカップリング層は、多孔質あるいはオープンな有孔性であり、ばね効果を高めることが好ましい。最適な効果を得るために、原則として、デカップリング層は、薄膜層に、部品の全表面にわたって貼り付けられるべきであるが、製造技術により、非常に局所的にしか貼り付けられない場合があってもよい。部品は、音響質量ばね系全体として機能すべきであるので、デカップリング層が結合していない小さい局所的な領域は、全体的な防音効果を害することはない。
【００３１】
デカップリング層の厚さを最適化することができるが、厚さは車内の空間的制約に大きく依存する。厚さは、部品の領域にわたって変化して、車内の利用可能な空間に合わせられることが好ましい。厚さは、通常、１から１００ｍｍであり、大部分の領域で５から２０ｍｍである。
【００３２】
追加の層
本発明のトリム部品は、少なくとも３層を有し、音響質量ばね系として機能する。しかしながら、多孔質繊維層上に、吸音品質を有する追加の層をさらに追加して部品を最適化することができる。追加の吸音材料は、少なくとも部分的に追加することができる。追加の層の面積質量は、５００から２０００ｇ／ｍ2であることが好ましい。
【００３３】
吸音層は、任意のタイプの熱可塑性および熱硬化性の発泡体、例えば、ポリウレタンフォームから形成することができる。しかしながら、吸音目的のために、発泡体はオープンな有孔性および／または多孔質であり、従来知られている吸音の原則に従って音波の入力を可能にしなければならない。吸音層は、繊維材料、例えば、天然繊維および／または合成繊維を含む熱成形可能な繊維材料から形成することもできる。吸音層は、多孔質繊維質量層と同一の種類の材料から形成することができるが、より上位（loftier）である。吸音層の空気流抵抗ＡＦＲは、少なくとも５００Ｎｓｍ‐3であることが好ましく、５００から２５００Ｎｓｍ‐3であることがより好ましい。複数の吸音層を有する吸音系を、多孔質繊維層の上部に設けることもできる。
【００３４】
また、追加のスクリムを、吸音材料または多孔質繊維層の上部に設け、吸音性能をさらに高め、例えば、水等に対して下部の層を保護することもできる。スクリムは、薄い不織布であり、厚さは０.１から約１ｍｍであり、好ましくは０.２５から０.５ｍｍであり、空気流抵抗を増加させる。スクリムの空気流抵抗ＡＦＲは、５００から３０００Ｎｓｍ‐3であることが好ましく、１０００から１５００Ｎｓｍ‐3であることがさらに好ましい。それによって、スクリムと下部の吸音層とは、ＡＦＲが異なり、吸音性能を向上させることができる。好ましくは、スクリムのＡＦＲは、多孔質繊維層のＡＦＲと異なる。
【００３５】
スクリム層の面積質量は、５０から２５０ｇ／ｍ2であり、８０から１５０ｇ／ｍ2であることが好ましい。
【００３６】
スクリムは、連続繊維、短繊維（ステープルファイバ）、繊維混合物から作製することができる。繊維は、メルトブロー法あるいはスパンボンド法によって作製可能である。それらは天然繊維と混合することもできる。スクリムは、例えば、ポリエステル繊維、ポリオレフィン繊維、繊維混合物、例えば、ポリエステルとセルロースの混合物、ポリアミドとポリエチレンの混合物、ポリプロピレンとポリエチレンの混合物から作製される。
【００３７】
本発明の特徴は、添付図面を参照して、以下の好適実施形態を非制限的な令として用いて説明することにより、明らかになる。
【００３８】
製造方法
本発明のトリム部品は、従来一般的に知られている冷間成形法および／または熱間成形法を用いて製造可能である。例えば、薄いバリア層の有り無しの多孔質繊維層を形成し、所望の動的ヤング率を得るとともに、同時に、必要な３Ｄ形状での部品を形成することができる。次のステップとして、デカップリング層を射出成形で成形可能であり、発泡層あるいは繊維層を薄いバリア層の後ろ側に追加することができる。
【００３９】
機械的剛性および圧縮剛性の定義ならびに測定
機械的剛性は、材料（材料層）が外部応力の励起（excitation）に与える反応に関連している。圧縮剛性は、圧縮励起に関連し、曲げ剛性は、曲げ励起に関連している。曲げ剛性は、与えられた曲げモーメントを結果として生ずる偏位に関連付ける。一方、圧縮剛性および垂直剛性は、与えられた垂直抗力を結果として生ずる歪に関連付ける。等方性材料から作製された均質平板にとって、それは、材料の弾性率Ｅおよび平板の表面Ａを有する製品である。
【００４０】
等方性材料から作製された平板では、圧縮剛性および曲げ剛性の両方は、材料のヤング率に直接関連し、一方を他方から計算することができる。しかしながら、材料が非等方性の場合、大部分のフェルトはそうであるが、曲げ剛性は面内材料のヤング率に主に関連し、圧縮剛性は面外ヤング率に主に関連するため、説明した関係はもはや適用されない。それゆえ、一方を他方から計算することができない。さらに、圧縮剛性および曲げ剛性の両方は、静的状態あるいは動的状態において測定可能であり、原則として、静的状態および動的状態において異なる。
【００４１】
材料層の放射は、その面に直交する方向に層が振動することに起因し、材料の動的圧縮剛性に主に関連している。多孔質材料の動的ヤング率は、リーターオートモーティブＡＧ社が市販している装置「Ｅｌｗｉｓ‐Ｓ」によって測定され、サンプルは圧縮応力によって励起される。Ｅｌｗｉｓ‐Ｓを用いた測定は、例えば、BERTOLINI等による以下の文献に記載されている。
【００４２】
「Transfer function based method to identify frequency dependent Young's modulus, Poisson's ratio and damping loss factor of poroelastic materials」Symposium on acoustics of poro-elastic materials (SAPEM), Bradford, Dec. 2008
【００４３】
この種の測定は一般的に多孔質材料にはまだ使用されていないので、公式なＮＥＮ基準あるいはＩＳＯ基準は存在しない。しかしながら、他の類似の測定システムが、詳細には、LANGLOIS等による以下の文献に記載された類似の物理的原理に基づいて知られており、使用されている。
【００４４】
「Polynomial relations for quasi-static mechanical characterization of isotropic poroelastic materials」J. Acoustical Soc. Am. 2001, vol.10, no.6, p.3032‐3040
【００４５】
静的方法で測定されたヤング率と、動的方法で測定されたヤング率と、の間の直接的な相関関係は、単純ではなく、大部分の場合無意味である。なぜなら、動的ヤング率は、所定の周波数範囲（例えば、３００〜６００Ｈｚ）にわたって測定され、静的ヤング率の値は、０Ｈｚの制限された場合に対応し、動的測定から直接得られないためである。
【００４６】
本発明では、圧縮剛性は重要であり、従来技術で通常使用される機械的剛性は重要ではない。
【００４７】
その他の測定
空気流抵抗は、ＩＳＯ９０５３に準拠して測定された。
【００４８】
面積質量および厚さは、従来知られている標準的な方法で測定された。
【００４９】
構造の透過損失ＴＬは、遮音の基準である。透過損失は、デシベルで表現され、構造に入射する音響出力と、構造を透過して受信側に伝達される音響出力と、の比として定義される。音響部品を備えた自動車構造の場合、透過損失は、部品の存在だけではなく、部品が設けられる鋼構造にも依存する。自動車の音響部品の吸音特性を、部品が設けられる鋼構造とは無関係に評価することが重要であるので、挿入損失が導入される。構造上に設けられる音響部品の挿入損失ＩＬは、音響部品を備えた構造の透過損失ＴＬと、構造だけの透過損失ＴＬと、の差として以下のように定義される。
【００５０】
【数１】
2013522094.tif 000003
【００５１】
挿入損失および吸音係数はＳＩＳＡＢを使用してシミュレーションした。ＳＩＳＡＢとは、伝達行列法に基づいた、音響部品の音響性能の計算用の数値シミュレーションソフトウェアである。伝達行列法は、層状媒体中の音響伝播をシミュレーションするための方法であり、例えば、BROUARD B.等による以下の文献に記載されている。
【００５２】
「A general method for modelling sound propagation in layered media」Journal of Sound and Vibration. 1995, vol.193, no.1, p.129‐142
【図面の簡単な説明】
【００５３】
【図１】サンプルＡ〜Ｃの挿入損失を示す。
【図２】遮音トリム部品の層の概略を示す。
【図３】比較例サンプルＡおよび発明例サンプルＣの吸音を示す。サンプルは図１のものと同一である。
【図４】遮音領域および吸音領域を備えた内部ダッシュトリム部品の実施例を示す。
【図５】多孔質繊維層の面積質量および厚さに関連した動的弾性率のグラフを示す。
【図６】複数サンプルの挿入損失の比較を示すグラフである。
【実施例】
【００５４】
図１は、比較例サンプルＡ、Ｂおよび発明例サンプルＣの挿入損失曲線を示す。シミュレーションされた挿入損失は、多層および鋼平板によって構成された系の透過損失であり、鋼平板自体の透過損失がマイナスされている。
【００５５】
従来の複数の防音多層構造の挿入損失および吸音特性を、測定された材料パラメータを用いてシミュレーションし、本発明の防音多層の挿入損失および吸音特性と比較した。全サンプルは同一の全体的な厚さ２５ｍｍを有している。
【００５６】
比較例サンプルＡは、１ｋｇ／ｍ2のＥＰＤＭ厚層材料から形成された質量層と、デカップリング層としての注入された発泡体と、有する旧知の質量ばね系である。サンプルＡの全面積質量は２３７０ｇ／ｍ2であった。
【００５７】
比較例サンプルＢは、ＥＰ１４２８６５６の原理に従って作製される。ＥＰ１４２８６５６は、発泡体のデカップリング層と、上部の繊維層と、その両方の間の薄膜と、からなる多層構造を開示している。上部の繊維層は柔軟なエアレイド（air-laid）フェルト層であり、その面積質量は１０００ｇ／ｍ2、厚さは６ｍｍ、ＡＦＲは１０００Ｎｓｍ‐3である。この多層の全面積質量は２１５０ｇ／ｍ2である。繊維層の動的ヤング率は測定され、約７００００Ｐａであった。与えられた方程式によると、この繊維層は１７００Ｈｚ周辺の放射周波数を有する。使用された薄膜は０.０６ｍｍであり、不浸透性である。デカップリング層は発泡体が注入され、面積質量は１１００ｇ／ｍ2である。
【００５８】
発明例サンプルＣは本発明に従って作製され、比較例サンプルＢと同一のデカップリング層および薄膜層を含む。薄膜層の上部の多孔質繊維層は、圧縮された硬いフェルト層から作製され、面積質量は９００ｇ／ｍ2、厚さは３ｍｍ、動的ヤング率は５５００００Ｐａである。与えられた方程式によると、この多孔質繊維層は７１００Ｈｚ周辺の放射周波数を有する。
【００５９】
サンプルＡは旧知の質量ばね系であり、厚層の面積質量は１ｋｇ／ｍ2である。遮音性能は、広い周波数範囲にわたって高いため、サンプルＡは車内の防音に用いるのに好ましい系である。しかしながら、この系は重過ぎる。さらに、厚層に通常使用される材料は、この場合ＥＰＤＭでありリサイクルが困難である。全体的な防音の観点から、旧知の質量ばね系Ａは依然として優れている。なぜなら、比較例サンプルＢでは、上部のフェルト層が約１７００Ｈｚの放射周波数を有し、多層の遮音特性を低下させているためである。このことは、図１のＩＬ曲線から見て取れる。比較例サンプルＢでは、１６００Ｈｚを中心とした１/３オクターブ周波数帯に下落が見られ、これは、サンプルＢに使用された上部のフェルト層の放射周波数を含む周波数帯である。
【００６０】
上部の多孔質繊維層を構成する材料の動的剛性を増加することによって、特に、この層の面外方向の圧縮剛性を増加することによって、この層の放射周波数をより高い周波数にシフトすることができる。
【００６１】
ノイズが減衰されるべき周波数範囲の外側に、この層の放射周波数が存在するように、多孔質繊維層を構成する繊維材料の動的ヤング率を選択することによって、この層は、薄いバリア層の上部に設けられた際、所望の周波数範囲にわたって、質量ばね系の質量層としての挙動を示す。
【００６２】
発明例サンプルＣは、例えば、薄膜層の上部に、圧縮された硬いフェルト層から作製された多孔質繊維層を有し、その面積質量は９００ｇ／ｍ2、厚さは３ｍｍ、動的ヤング率は５５００００Ｐａである。発明例サンプルＣは、１ｋｇの厚層を有する旧知の質量ばね系である比較例サンプルＡに匹敵するかむしろより良い挿入損失を示す。また、放射周波数は、挿入損失曲線の６３００Ｈｚでの１/３オクターブバンドに下落が現れるだけである。これは、車両内防音に通常考慮される周波数範囲よりはるかに高い。
【００６３】
少なくとも９６×ＡＷ×ｔの動的ヤング率（Ｐａ）を有する多孔質繊維層に結合された薄いバリア層が、旧知の音響質量ばね系の質量層を形成することができるという効果は、多孔質繊維層の圧縮に依存するだけではない。それは、このような多孔質繊維層に用いられる材料の種類にも依存し、材料コンポーネント間、例えば、繊維間あるいは樹脂と繊維との間の結合材の量にも依存する。それゆえ、方程式は、本発明に従ってどのようにトリム部品を設計するかに関する単なる指針である。しかしながら、多孔質繊維層の放射周波数が実際に発生する実際の周波数は、計算値から逸脱しうるが、少なくとも４９００Ｈｚより高い範囲に現れる限り、車両内で必要とされ最も希求される防音と干渉することはない。その他の用途では、必要な最小の動的ヤング率は異なるが、当業者は本発明の指針に従って方程式を調節することができるであろう。
【００６４】
従来提供されている、トリム部品の防音の最適化は全て、少なくとも吸音層の空気流抵抗を規定すること対象としている。本発明のトリム部品では、一般的には放射、特には、上部の多孔質繊維層の放射周波数が空気流抵抗に大きく依存しないということが発見された。空気流抵抗は、測定された全周波数範囲にわたって、透過損失の傾きに主に減衰の影響を有することが発見された。減衰効果は、増加した空気流抵抗を伴ってより大きくなる。
【００６５】
図２は、本発明のトリム部品の断面を概略的に示す。本発明では、質量層Ａは、薄いバリア層２と、多孔質繊維層３と、の組み合わせからなり、ばね層Ｂは、デカップリング層１からなる。これらがともに音響質量ばね系を形成する。領域（Ｉ）では、遮音特性のみが期待される。領域（ＩＩ）では、追加の吸音層４が多孔質繊維層３の上部に設けられ、この領域での遮音特性および吸音特性の組み合わせを提供する。好ましくは追加のスクリム層５が、吸音層４の上部に設けられ、吸音効果をさらに向上することができる。また、繊維層３が多孔質であるという事実は、図３に示すように、１／３オクターブバンドにおいて比較例サンプルＡ、Ｃの吸音を比較すると、それ自体ですでに所定の吸音効果を提供する。
【００６６】
図４は、遮音および吸音を最適に折衷するために、異なる音響機能を有する２つの別個の領域を備えた内部ダッシュ部品の一例を示す。エンジンおよび前輪から下部領域を通って来るノイズ経路はより関連しているため、一般的に、内部ダッシュの下部（Ｉ）は遮音により適している。他の要素、例えば、計器パネルによってすでにある程度遮音されているため、ダッシュの上部（ＩＩ）は吸音により適している。内部ダッシュトリム部品の全体的な防音をより良く達成するために、部品全体を、本発明の質量層を備えた遮音材として作製することができる。図中のトリム部品の領域（Ｉ）では、遮音機能が支配的である。一方、領域（ＩＩ）は上部の吸音層をさらに含み、部品の防音効果を全体的に向上することができる。防音効果をさらに向上するために、追加のスクリムを領域（ＩＩ）の吸音材上に設けることもできる。追加の吸音材は、１つの部品として、あるいは、別個のパッチとして、内部ダッシュ上に設けることができる。
【００６７】
通常、繊維材料はブランクで、すなわち、繊維がともに集められた半仕上げの製品で製造される。ブランクは、均質であると適切に近似される。ブランクは、初期厚さを有する材料シートから構成され、面積質量に特徴を有している。なぜなら、繊維は領域に均一に分布されるためである。ブランクが、例えば圧縮により形成されると、最終形状が想定される。最終的に、ある厚さを有する層が得られる。面積質量、すなわち、単位面積当たりの材料の質量は、形成工程後維持される。同一のブランクから、圧縮のレベルに応じて、複数の最終的な厚さが得られる。
【００６８】
繊維材料のヤング率は、複数のパラメータに依存する。第一は、材料の特性自体、すなわち、材料組成、繊維の種類と量、結合材の種類と量等である。さらに、繊維材料のヤング率は、同一の繊維処方に対して、層の厚さに関連する材料の密度に依存する。それゆえ、フェルトのある組成に対して、種々の厚さでヤング率を測定し、その結果として種々の値が想定され、厚さが減少すると通常増加する（同一の初期ブランクに対して）。
【００６９】
数式９６×ＡＷ×ｔで与えられる、多孔質繊維層の動的ヤング率が、車両内の防音に重要な周波数範囲にて質量として機能させるのに最小限必要な値と少なくとも同一か、高い場合、多孔質繊維層が本発明に従って提供される。この条件が満足されると、薄い不浸透性バリア層の上に設けられた層は、剛体質量として機能し、本発明に従って最適の遮音性能を提供する。
【００７０】
それゆえ、本発明に従って剛体質量として機能する多孔質繊維層の設計は、以下のステップを含む。
１．フェルトの組成および面積質量を選択する。
２．次に、材料を所定の厚さに形成する。
３．形成した材料の面積質量（ＡＷ、ｇ／ｍ2）および厚さ（ｔ、ｍｍ）を測定する。
４．形成したサンプルの、厚さｔの位置でのヤング率を、Ｅｌｗｉｓ‐Ｓを用いて測定する（測定ヤング率：Ｅ）。
５．数式９６×ＡＷ×ｔを用いて、必要最小限のヤング率（Ｅ）を計算する。ＡＷは面積質量（ｇ／ｍ2）、ｔは厚さ（ｍｍ）であり、両方はちょうど測定されたものである。
６．条件Ｅ＞Ｅが満足しているかを検証する必要がある。
【００７１】
条件が満足している場合、材料の選択は本発明に満足できるものであり、遮音の剛体質量として機能する繊維材料を、所定の厚さで使用することができる。条件が満足していない場合、選択を変更し、ステップ１から４のうちの１つから再スタートして反復しなければならない。ここで、パラメータ（フェルト組成および／または面積質量および／または厚さ）を変更しなければならない。
【００７２】
以下では、上述した設計過程を、実施例を用いてさらに説明する。
【００７３】
図５は、本発明の遮音質量層について、動的ヤング率対厚さのグラフを示す。この場合、フェノール樹脂を有する再生コットンから主に作製されたフェルト層が用いられた。この材料は、最近までデカップラあるいは吸音層として、主に多層構造において使用されていた。今日、フェノールの結合材は、車内の蒸気の規制により、車両の内部部品にはもはや適用することができない。しかしながら、この材料は、車外の部品、エンジン室領域、トラックには依然として使用することができる。ここでは、この材料は、制限されたサンプルではなく、本発明に従って材料を設計する方法を示す一例として選択される。
【００７４】
図５において、線Ｌ１０００ｇｓｍは、層の厚さの関数として、本発明に従って、面積質量が１０００ｇ／ｍ2である多孔質繊維層が有するべき最小の動的ヤング率を示す。これは、数式Ｅ＝ＡＷ×４ｔν2（ν＝４９００Ｈｚ）を用いて計算され、図５に直線として示されている。同図中の線Ｌ１２００ｇｓｍ、Ｌ１４００ｇｓｍ、Ｌ１６００ｇｓｍは、面積質量が１２００、１４００、１６００ｇ／ｍ2である場合の同様のデータを示す。所定の厚さおよびこれらの面積質量のうちの１つを有する多孔質繊維層の動的ヤング率は、その面積質量に対応する線上に存在するはずであり、層の放射周波数は少なくとも４９００Ｈｚに、すなわち、車両内の防音の対象となる周波数範囲外にシフトされる。
【００７５】
図５において、線Ａ１０００ｇｓｍは、層の厚さの関数として、測定された主にコットンフェルト層の動的ヤング率を示す。ここで、コットンフェルト層は、３０％フェノール樹脂を含み、面積質量は１０００ｇ／ｍ2である。同図中、線Ａ１２００ｇｓｍおよびＡ１６００ｇｓｍは、それぞれ、面積質量が１２００ｇ／ｍ2と１６００ｇ／ｍ2に対して同様のデータを示す。所定の点にて、動的ヤング率が測定され、これらの測定から、上述した挙動は推定された。この材料は、動的ヤング率の急激な増加を示し、面積質量が１０００ｇ／ｍ2、厚さが約８ｍｍにおいて、４９００Ｈｚより高い放射周波数をすでに示している。しかしながら、空間の制約により、この厚さは、車内の例えば、内部ダッシュでは好ましくない。論理的には、はるかに低い密度で適切な動的ヤング率を達成することが可能ではあるが、トリム部品の多孔質繊維層の質量は、部品が良好な遮音部品として機能するのを保証するのに十分ではない。
【００７６】
図５において、線Ｂ１２００ｇｓｍは、層の厚さの関数として、測定された主にコットンフェルト層材料の動的ヤング率を示す。ここで、コットンフェルト層材料は、３０％のエポキシ樹脂を含み、面積質量は１２００ｇ／ｍ2である。線Ｂ１６００ｇｓｍは、面積質量が１６００ｇ／ｍ2の場合に対して同様のデータを示す。所定の点にて、動的ヤング率が測定され、これらの測定から、上述した挙動は推定された。これらのデータを、上述したフェノール樹脂フェルトのデータと比較すると、結合材料が材料の圧縮剛性に影響を与え、それゆえ、所定の面積質量および厚さにおける動的ヤング率に影響を与えるということが明らかである。
【００７７】
線Ｃ１４００ｇｓｍは、層の厚さの関数として、測定された主にコットンフェルト層材料の動的ヤング率を示す。ここで、コットンフェルト層材料は、１５％の複合結合繊維に結合され、面積質量は１４００ｇ／ｍ2である。所定の点にて、動的ヤング率が測定され、これらの測定から、上述した挙動は推定された。
【００７８】
サンプルの第２セットにおいて、結合材料の影響、特に、結合材料の種類と量がより詳細に観察される。
【００７９】
３０％のエポキシ樹脂を含むコットンフェルトのサンプルＥＰＯＸＹ３０％（面積質量：１０９０ｇ／ｍ2、厚さ：２.７ｍｍ）は、動的ヤング率が５.５５Ｅ５（Ｐａ）であると測定され、それゆえ、本発明に従って計算された所望のヤング率より高い。
【００８０】
２０％のエポキシ樹脂を含むコットンフェルトのサンプルＥＰＯＸＹ２０％（面積質量：１４５０ｇ／ｍ2、厚さ：４ｍｍ）は、動的ヤング率が２.２Ｅ５（Ｐａ）であると測定され、それゆえ、本発明に従って計算された所望のヤング率よりはるかに低い。
【００８１】
２５％の複合結合繊維を含むコットンフェルトのサンプルＢＩＣＯ２５％（面積質量：１０４０ｇ／ｍ2、厚さ：２.１ｍｍ）は、動的ヤング率が５.０８Ｅ５（Ｐａ）であると測定され、それゆえ、本発明に従って計算された所望のヤング率よりはるかに高い。
【００８２】
１５％の複合結合繊維を含むコットンフェルトのサンプルＢＩＣＯ１５％（面積質量：１２８０ｇ／ｍ2、厚さ：４ｍｍ）は、動的ヤング率が９.９１Ｅ４（Ｐａ）であると測定され、それゆえ、本発明に従って計算された所望のヤング率よりはるかに低い。
【００８３】
これらのサンプルに対して、さらに、挿入損失をシミュレーションした。図６は、サンプルのシミュレーションされた挿入損失を、２５ｍｍの厚さのサンプルと比較して示す。２５ｍｍの厚さのサンプルは、定義された上層と、７０μｍの薄膜と、を有し、残りの厚さをデカップラとしての発泡体がカバーしている。
【００８４】
サンプルＡ、すなわち、上述した、厚層に対する面積質量が１ｋｇ／ｍ2である旧知の質量ばね系の遮音曲線もまた、ここで、参考のサンプルとして用いられる。
【００８５】
サンプルの上部の多孔質繊維層に対する、測定および計算された放射周波数は、ＩＬ曲線において下落Ｄが見られる。サンプルＥＰＯＸＹ２５％およびＢＩＣＯ１５％に対して、放射周波数は、３１５０Ｈｚ（Ｄ２）および１６００Ｈｚ（Ｄ１）に見られ、両方とも車内の防音の対象とする範囲に入っている。ＥＰＯＸＹ３０％およびＢＩＣＯ２０％の放射周波数は、ともに、約６３００Ｈｚ（Ｄ３およびＤ４）に見られ、自動車産業の対象となる範囲外である。
【００８６】
驚くべきことに、遮音効果は、上層のＡＦＲに大きく関連しないということが得られた。例えば、自動車用途の対象となる周波数範囲における下落なしに、一定の遮音効果を得るための要因は、上層のヤング率であることが本発明によって見出された。
【００８７】
上層の厚さが変化すると、ＡＦＲおよびヤング率の両方が変化し、一般的に、上層の厚さが減少すると、ＡＦＲおよびヤング率の両方は増加する。これらのパラメータの各値は、材料の特性に関連している。ＡＦＲおよびヤング率は、多孔質材料の他の音響的および機械的パラメータと同様に、厚さだけの関数ではない。
【００８８】
一例として、同一の厚さを有する２つの比較例のフェルト材料のＡＦＲを比較する。自動車用途で通常使用される「エアレイド（air laid）」フェルト（面積質量：１０００ｇ／ｍ2）は、約２.５ｍｍで３２００Ｎｓｍ‐3のＡＦＲを示す。厚さが６ｍｍの同一材料は、１０５０Ｎｓｍ‐3のＡＦＲを示す。比較として、自動車用途で通常使用される「ニードルド（needled）」フェルト（面積質量はほぼ同一の１０００ｇ／ｍ2）は、約６ｍｍで２２０Ｎｓｍ‐3のＡＦＲを示す。同一の厚さで、２つの材料は異なるＡＦＲを有する。２つのフェルトは、材料層を形成するための繊維の処理方法が主に異なり、これがＡＦＲに影響を与える。
【００８９】
ヤング率に関する同一の考察を適用する。すべての材料に関して、厚さが減少すると、ヤング率は増加する。しかしながら、同一の厚さの２つの異なる材料は、必ずしも同一のヤング率を有するわけではなく、主に、組成および製造方法に依存して、大きく異なるヤング率によって特徴付けられることもある。
【００９０】
さらに、ＡＦＲおよびヤング率は独立したパラメータであり、ＡＦＲは材料の音響特性に関連し、ヤング率は材料の機械特性に関連する。一例として、同一のＡＦＲ（例えば、材料中の繊維の類似の分布に関連する）を有する２つの材料は、異なるヤング率（例えば、材料中の結合材の異なる量に関連する）を有し、それゆえ異なる性能（例えば、図５および図６参照）を有することがありうる。
【００９１】
例示された材料から分かるように、ある材料は本発明の質量層を形成するのに適していない。なぜなら、それらは、達成不可能な厚さに、あるいは、極端に高圧力で圧縮されなければならず、工程の費用効率を良くすることがもはやできないためである。しかしながら、結合材料対繊維材料の比、使用する結合材料、面積質量、厚さを調整することにより、材料を、本発明の多孔質繊維質量層として使用するのに適切に設計することができる。
【００９２】
遮音材として、あるいは、遮音材および吸音材の結合として、音響質量ばね特性を有する遮音トリム部品は、少なくとも９６×ＡＷ×ｔの動的ヤング率（Ｐａ）を有する多孔質繊維層からなる質量層を不浸透性薄いバリア層の上部に有し、これによって、薄いバリア層は孔質繊維層とデカップリング層との間に配置され、全層はともに積層される。この遮音トリム部品を、車内、例えば、上述したように内部ダッシュとして用いることができる。しかしながら、遮音トリム部品を、最終的に装飾層およびカーペット層を上部に備える床仕上げ材として用いることもできる。この場合、カーペット層は好ましくは多孔質系、例えば、房状のカーペットあるいは不織布カーペットである。遮音トリム部品を、外部あるいは内部のホイールライナーに用いることもできる。全用途は乗用車あるいはトラックのような車両内において可能である。
【符号の説明】
【００９３】
Ｉ    遮音領域
ＩＩ  遮音および吸音を組み合わせた領域
Ａ    少なくとも多孔質繊維層３と、薄いバリア層２と、を有する質量層
Ｂ    少なくともデカップリング層１を有するばね層
４    吸音層（追加の層）
５    スクリム層（追加の層）
【図１】
2013522094.tif 000004
【図２】
2013522094.tif 000005
【図３】
2013522094.tif 000006
【図４】
2013522094.tif 000007
【図５】
2013522094.tif 000008
【図６】
2013522094.tif 000009
【国際調査報告】
2013522094.tif 000010
2013522094.tif 000011
2013522094.tif 000012